ГЛИНОФОСФАТНЫЙ МАТЕРИАЛ
CLAY-PHOSPHATE MATERIAL

Изобретение относится к области строительных материалов и может быть использовано при укреплении грунтов.
Известны материалы на основе глин, суглинков, фосфорной кислоты и добавок - оксидов d-металлов (Латутова М.Н., Сватовская Л.Б., Чибисов Н.П. и др. Физико-химические особенности твердения ГЛИНФов и АЛЮМФов. -Л. Стройиздат, "Цемент" №10, 1990, с.11-12). Указанные известные глинофосфатные материалы твердеют на воздухе и являются водостойкими.
Наиболее близким по технической сущности к заявляемому техническому решению является выбранный за прототип глинофосфатный материал, следующего состава (мас.%):
суглинок
71-74
железосодержащий отход
металлургического производства
с остатком на сите №008 5…7%,
содержащий оксид Fe (II)
7-11
ортофосфорная кислота
плотностью 1,24-1,25 г/см<sup>3</sup>
остальное
(Патент RU №2148563, С04В 28/34, 10.05.2000).
Недостатком указанного глинофосфатного материала является быстрое твердение.
Задачей изобретения является замедление сроков схватывания твердеющих фосфатных материалов.
3
Поставленная задача достигается тем, что глинофосфатный материал, содержащий суглинок, железосодержащий отход металлургического производства с остатком на сите №008 5…7%, содержащий оксид Fe(II), ортофосфорную кислоту плотностью 1,25 г/см, дополнительно содержит шлам от очистки трубопроводов и емкостей хранения нефтепродуктов, содержащий, мас.%: нефтепродукты - 78, вода - 6, взвешенные вещества - 16, при следующем соотношении компонентов, мас.%:
суглинок
44…46
указанный отход
12…13
указанный шлам
13…14
ортофосфорная кислота плотностью
1,25 г/см<sup>3</sup>
остальное
Новым по сравнению с прототипом является использование шлама от очистки трубопроводов и емкостей хранения нефтепродуктов.
Пример конкретного выполнения
3
3
2
3
3
4
2
2
3
Смесь, состоящую из суглинка, железосодержащего отхода металлургического производства с остатком на сите №008 5…7%, содержащего оксид Fe(II) и шлам от очистки трубопроводов и емкостей хранения нефтепродуктов, содержащий нефтепродукты и взвешенные вещества, затворяют ортофосфорной кислотой плотностью 1,25 г/см. Используют следующие материалы: железосодержащий отход металлургического производства с остатком на сите №008 5…7% следующего основного состава, мас.%: FeO - 96; CuO -0,1; АlО - 0,4; MoO - 0,1; NiO - 0,2; SiO - 2,0; CrO - 0,3; С - 0,3; суглинок; ортофосфорную кислоту плотностью 1,25 г/см (ГОСТ 65-52-80), шлам от очистки трубопроводов и емкостей хранения нефтепродуктов, содержащий, мас.%: нефтепродукты - 78, воду - 6, взвешенные вещества - 16.
Введение в смесь шлама от очистки трубопроводов и емкостей хранения нефтепродуктов, содержащего, мас.%: нефтепродукты - 78, воду - 6, взвешенные вещества - 16, позволяет замедлить сроки схватывания. После затвердевания на воздухе получается водостойкий глинофосфатный материал.
Сроки схатывания глинофосфатных материалов определялись по ГОСТ 310.3-78.
Для определения модуля крупности мелкая фракция железосодержащего отхода металлургического производства с размером частиц менее 5 мм подвергалась рассеву на стандартном наборе сит по ГОСТ 8735-88.
Прочность материалов определяется по ГОСТ 10180.
Примеры составов и результаты испытаний представлены в таблице.
Таблица
№ п.п
Состав, мас.%
Прочность при сжатии, МПа, после
Сроки схватывания, ч-мин
суглинок
Fe(II)-ОТХОД
шлам
кислота ортофосфорная
двухсуточного водонасыщения в возрасте 28 сут.
начало
конец
1
58
13
-
остальное
22,5
0-20
0-30
2
45
13
13
остальное
21,9
0-50
2-45
3
46
12
14
остальное
21,7
0-55
2-50
4
44
14
12
остальное
22,1
0-35
2-00
5
47
11
15
остальное
18,0
0-45
2-10
Анализ таблицы показывает, что дополнительное использование шлама от очистки трубопроводов и емкостей хранения нефтепродуктов, содержащий, мас.%: нефтепродукты - 78, воду - 6, взвешенные вещества - 16, дает возможность регулировать сроки схватывания фосфатного цемента аналогично срокам схватывания портландцемента (начало схватывания - 45 мин, конец - 2 ч 30 мин).